FR 2534509 A1 19840420 FR 8217440 A 19821019 Fil pour soudage sous flux d'aciers au Ni - Cr - Mo - V La présente invention a trait à un fil pour soudage des aciers au Ni - Cr - Mo - V sous flux en utilisant un flux calciné aggloméré, ledit fil contenant de 0,15 à 0,18% de C, de 0,5 à 0,7% de Cr et 0,4 à 0,6% de Mo et du manganèse et du nickel. De tels fils de soudage sont utilises notamment pour le soudage de grosses pièces de forge en acier au Ni - Cr - Mo - V servant à fabriquer des fûts et disques de rotor pour turbines à vapeur, des arbres d'alternateurs, etc..... Les fils de soudage de ce type ont une teneur en Mn inférieure à 1% et une teneur en Ni voisine de 1%. Les soudures de grosses pièces forgées en acier Ni - Cr - Mo - V, obtenues sous flux avec un flux calcine aggloméré et en utilisant les fils de ce type, sont suffisamment bonnes pour qu'il soit possible de garantir une limite d'élasticité de l'ordre de 500 MPa et simultanément une résilience très élevée (supérieure à 10 da J cm 2 à o0c) en soumettant la pièce soudée à des traitements de post-soudage de longue durée (15 heures) effectues à une température comprise entre 5800C et 6200C.- Pour la fabrication des rotors soudés en acier au Ni -Cr -Mo - V, il est très intéressant d'augmenter encore la limite d'élasticité des soudures en conservant une résilience acceptable. Le fil de soudage selon l'invention est caractérisé en ce que sa teneur en Mn est de 1,5 à 2% et sa teneur en Ni est de 1,5 à 1,7%. Le tableau ci-dessous permet de comparer les qualités des soudures réalisées avec un fil connu et avec un fil selon l'invention avec forte teneur en Mn. Fil connu Fil selon l'invention C 0,165 % 0,17 % Mn 0,95 % 1,80 % Si 0,18 % 0,18 % Composition Ni 1,15 % 1,57 % Cr 0,60 % 0,59 % Mo 0,50 % 0,50 % Traitement 5800C/15h 6200C/15h 5800C/15h 6200C/15h Thermique Ru,002 555 516 742 707 (M Pa) KCVOOC 19,3 23,8 3 3,4 (daJ/cm2) Les résilienees sont de type Charpy V à OQC (en abréviation KC V 0 C). Les pièces forgées avaient la composition suivante C 0,22 - 0,25% Cr env. 1,4 Mo env. 0,5 V env. 0,05 Ni 2,8 - 3,3 Mn 0,3 - 0,4 et avaient été obtenues après revenu à 6600C. Les soudures ont e'été effectuées sous flux en utilisant le flux calciné aggloméré OP 41 TT fabriqué par la Société Suisse OERLIKON. On a appliqué ensuite des traitements thermiques de post-soudage de 15h soit à 6200C soit à 5800C. Comme il ressort clairement du tableau, l'utilisation d'un fil à forte teneur en manganèse a permis d'augmenter très fortement la limite d'élasticité de la soudure tout en conservant une -resilience suffisante. On peut alors garantir après traitement thermique à 15 h à une température comprise entre 580 et 6200C une limite d'élasticité sup- rieure à 650 MPa avec une résistance Charpy V à 0 C égale ou superieure à 3 da J/cm2. REVENDICATION Fil pour soudage des aciers au Ni - Cr - Mo - V sous flux en utilisant un flux calciné aggloméré, ledit fil contenant de 0,15 à 0,18% de C, de 0,5 à 0,7% de Cr, de 0,4 à 0,6% de Mo et du manganèse et du nickel caractérisé en ce que la teneur en manganèse est de 1,5 à 2% et celle en nickel est de 1,5 à 1,7%.